(57)【要約】【課題】横方向の熱伝導率がよく、粘着力の低下が少なく、かつグラファイトシートの端面を封止することにより信頼性の高い安価な熱拡散シートを提供する。【解決手段】本発明の熱拡散シート(21)は、グラファイトシート(11)と熱伝導性粘着層(12,14)が積層されており、前記グラファイトシート(21)の少なくとも片側の主表面に直接前記熱伝導性粘着層(14)が貼り合わされており、前記熱伝導性粘着層(14)のタック力が４０℃で１６８時間以上暴露した後でもタック減少率が２０％以下であり、前記グラファイトシート(11)の端面は封止されている。【選択図】図１２
2010010599.tif 000002
【特許請求の範囲】
【請求項１】
グラファイトシートと熱伝導性粘着層が積層されている熱拡散シートであって、
前記グラファイトシートの少なくとも片側の主表面に直接前記熱伝導性粘着層が貼り合わされており、
前記熱伝導性粘着層のタック力が４０℃で１６８時間以上暴露した後でもタック減少率が２０％以下であり、
前記グラファイトシートの端面は封止されていることを特徴とする熱拡散シート。
【請求項２】
前記グラファイトシート端面は、前記熱伝導性粘着層により覆われていることにより封止されている請求項１に記載の熱拡散シート。
【請求項３】
前記グラファイトシートの両面に前記熱伝導性粘着層が積層されており、一方の面の熱伝導性粘着層の粘着力と、他方の面の熱伝導性粘着層の粘着力とは差がある請求項１又は２に記載の熱拡散シート。
【請求項４】
前記グラファイトシートの両面に前記熱伝導性粘着層が積層されており、一方の面の熱伝導性粘着層の硬度と、他方の面の熱伝導性粘着層の硬度とは差がある請求項１〜３のいずれかに記載の熱拡散シート。
【請求項５】
前記グラファイトシートの少なくとも端面を含む面に非粘着フィルム又は粘着フィルムを貼り付けることにより、前記グラファイトシートの端面を封止している請求項１に記載の熱拡散シート。
【請求項６】
前記熱伝導性粘着層を構成するポリマーが、ポリシロキサン、ポリアクリル、又はポリオレフィンであり、前記ポリマーに熱伝導性フィラーが分散されている請求項１に記載の熱拡散シート。
【請求項７】
前記熱伝導性粘着層の熱伝導率が、０．７Ｗ／ｍ・Ｋ以上２０Ｗ／ｍ・Ｋ以下である請求項１又は６に記載の熱拡散シート。
【請求項８】
前記グラファイトシートの横方向の熱伝導率が１２０Ｗ／ｍ・Ｋ以上１２００Ｗ／ｍ・Ｋ以下である請求項１に記載の熱拡散シート。
【請求項９】
前記グラファイトシートの熱放射率が０．３〜０．９５であり、前記グラファイトシート以外の部分の熱放射率が０．５０以上である請求項１に記載の熱拡散シート。
【請求項１０】
前記熱拡散シートは、リール巻きされている請求項１に記載の熱拡散シート。
【発明の詳細な説明】
【技術分野】
【０００１】
本発明は、発光ダイオード（ＬＥＤ）などの半導体部品の熱伝導部品、プラズマディスプレイ（ＰＤＰ）、液晶表示装置（ＬＣＤ）などの画像表示装置の発熱部からの熱を拡散させる熱拡散シートに関する。
【背景技術】
【０００２】
コンピュータ（ＣＰＵ）、トランジスタ、発光ダイオード（ＬＥＤ）などの半導体、プラズマディスプレイ（ＰＤＰ）、液晶表示装置（ＬＣＤ）などは使用中に発熱し、その熱のため電子部品の性能が低下することがある。そのため発熱するような電子部品には放熱体が取り付けられる。グラファイトシートは横の熱伝導率が非常によいことが知られている。この熱伝導率を利用して放熱材料として活用することは従来から知られている。グラファイトシート単独ではもろく扱いにくいためフィルムで補強し、同時に電気絶縁性も付与している。実際に放熱シートを実装するには発熱体あるいは放熱体に仮固定する必要があり、その必要性から両面テープあるいはグラファイトシートに直接、粘着剤を載せて粘着層を設けることが提案されている（特許文献１）。グラファイトシートを発光ダイオードや液晶表示装置（ＬＣＤ）に適用した例は特許文献２〜３で提案されている。
【０００３】
一方、グラファイトシートは導電性があり、もろい性質があり、半導体などは電気回路上に実装される場合、導電性であるグラファイトシートから剥離したグラファイト粉が電気回路上に落ちて短絡する可能性もある。このような問題を解決するため、特許文献４では、グラファイトシートの両面に支持フィルムを配置し、端面にスペーサーを入れて一体化することが提案されている。
【０００４】
しかし、特許文献４では、粘着層自体は熱絶縁性であるため、熱伝導に関して更なる改良が必要である。一般的に両面テープは薄いフィルムが芯としてあり、その両面に粘着層が設けられているものが使われる場合が多い。グラファイトシートを補強するという意味が大きいが、フィルムが芯として挿入されていないとグラファイトシートが粘着層を構成している物質を吸収してしまうため経時変化で粘着力が低下する問題がある。とくにグラファイトシートに粘着層を直接設ける場合は、経時変化で粘着力が低下する減少が目立つ。また、両面テープ、粘着剤は熱伝導率が低いものが多く、せっかく横の熱伝導率が大きなグラファイトシートを用いてもグラファイトシートに達するまでの材料の熱伝導率が低くては「熱を伝える」という効率からいえば好ましいことではなかった。
【特許文献１】特開平１１−３１７４８０号公報
【特許文献２】特開２００７−１０８５４７号公報
【特許文献３】特開２００８−０２８３５２号公報
【特許文献４】特開２００７−０４４９９４号公報
【発明の開示】
【発明が解決しようとする課題】
【０００５】
本発明は、前記従来の問題を解決するため、厚さ方向の熱伝導率がよく、粘着力の低下が少なく、かつグラファイトシートの端面を封止することにより信頼性の高い安価な熱拡散シートを提供する。
【課題を解決するための手段】
【０００６】
本発明の熱拡散シートは、グラファイトシートと熱伝導性粘着層が積層されている熱拡散シートであって、前記グラファイトシートの少なくとも片側の主表面に直接前記熱伝導性粘着層が貼り合わされており、前記熱伝導性粘着層のタック力が４０℃で１６８時間以上暴露した後でもタック減少率が２０％以下であり、前記グラファイトシートの端面は封止されていることを特徴とする。
【発明の効果】
【０００７】
本発明の熱拡散シート、厚さ方向の熱伝導率がよく、粘着力の低下が少なく、かつ信頼性の高い安価な熱拡散シートを提供できる。
【発明を実施するための最良の形態】
【０００８】
グラファイトシートは高分子フィルムをグラファイト化する方法と天然黒鉛、膨張黒鉛を粉末にし、圧延によってシート化する方法等によって製造される。高分子フィルムをグラファイト化する方法は横方向の熱伝導率が高いという特徴がある。天然黒鉛、膨張黒鉛を粉末にし、圧延によってシート化する方法は安価であることが特徴である。熱拡散の用途の場合、ある程度の熱伝導率があればよいので天然黒鉛、膨張黒鉛を粉末にし、圧延によってシート化する方法によるグラファイトシートを使うのが好ましい。好ましいグラファイトシートの厚さは６０〜５００μｍである。また、グラファイトシートの横方向の熱伝導率は１２０Ｗ／ｍ・Ｋ以上１２００Ｗ／ｍ・Ｋ以下である。
【０００９】
熱伝導性粘着層のポリマー分は、ポリシロキサン、ポリアクリル、又はポリオレフィンであることが好ましい。この中でも耐熱性、フィラーの充填しやすさの点からポリシロキサンであることが好ましい。しかし、用途によってはポリアクリル、又はポリオレフィンを選択してもよい。ポリマーは硬化後ゴム弾性を有するものが好ましいが、粘着剤のようなものでもよい。特にシリコーン粘着剤は、ポリシロキサンの一種であるレジンとガムと呼ばれるもので構成され、耐熱性はポリアクリル、ポリオレフィンよりも高いことから、好ましい。
【００１０】
ポリマーに添加するフィラーは金属酸化物、セラミックス粉体などがあり、フィラー自体は電気絶縁性であることが好ましい。金属酸化物、セラミックス粉体にはさまざまな種類、形状などがあり公知のものが使用できる。さらにこれらには表面処理をしてもよい。また、電気絶縁性のないフィラーに絶縁膜を生させ電気絶縁性を付与したフィラーとして使用することもできる。ポリマーに添加するフィラー量はポリマー分１００重量部に対してフィラー１００〜３０００重量部であることが好ましい。フィラーを添加しすぎると熱伝導性粘着層の粘着が低下するので熱伝導率とのバランスが大事である。
【００１１】
ポリマーには必要に応じて可塑剤を添加してもよい。しかし、グラファイトシートはオイル分を吸収しやすいためグラファイトシートに貼り合わせた熱伝導性粘着層の組成が変化し粘着が低下しやすくなるので極略避ける必要がある。ポリマーにはフィラー以外に難燃剤、耐熱剤、顔料、加硫剤、硬化剤を添加することができる。
【００１２】
熱伝導性粘着層の厚みは２０〜３００μｍであることが好ましい。グラファイトシート片面を封止する片面粘着付きフィルムあるいは両面テープの厚みは８〜１１０μｍであることが好ましい。片面粘着付きフィルムあるいは両面テープには着色されたものを使用してもよい。また、両面テープの代わりに別の熱伝導性粘着層を載せる場合もある。その厚みも２０〜３００μｍであることが好ましい。よって製品の総厚は９０〜１１００μｍの範囲になるが、より好ましい厚みは９０〜２５０μｍである。
【００１３】
グラファイトシートの両面に熱伝導性粘着層を貼り合わせる場合は、同じ材料を貼り合わせても良いが、別な材料を貼り合せても良い。別な材料を貼り合せる場合は、少なくとも片面に粘着性は必要であるが他方の面は粘着がないことが好ましい。粘着力の強い熱伝導性粘着層をタック（粘着）面と定義すると、タック面とタック面でない粘着力は１５％以上の差があることが好ましい。
【００１４】
タック面でない熱伝導性粘着層材料はタック面である熱伝導性粘着層材料よりも熱伝導性が低いのが好ましい。好ましい熱伝導性の差は、１Ｗ／ｍ・Ｋ以上である。また、タック面でない熱伝導性粘着層材料はタック面である熱伝導性粘着層材料よりも硬度が高いのが好ましい。これはタック面でない熱伝導性粘着層材料でグラファイトシート端面を封止する場合があり、ゴム成分が多いほど、ゴム硬度が低いほどグラファイトシートとの密着力が大きくなりグラファイトシートから熱伝導性粘着層材料が剥がれにくくなるためである。タック面とタック面でない熱伝導性粘着層材料の硬度は１０以上違うことが好ましい。すなわちタック面でない熱伝導性粘着層材料の硬度はタック面である熱伝導性粘着層材料の硬度よりも１０以上高いことが好ましい。なお硬度はＡＳＴＭ  Ｄ２２４０  タイプＣで測定したものと定義する。なお、前記の理由から、グラファイトシート端面も同じことがいえる。
【００１５】
グラファイトシートの熱放射率はグラファイトシートの製造方法によって違ってくる。圧延など方法は表面が鏡面上になり放射率が低くなる。テープなどの高分子品は放射率が０．５以上になる。近年は熱対策にサーモグラフを用いる場合が多い。そのサーモグラフを使う際に放射率を設定しないと精密な熱分析ができない。そのため放射率を明記することによって熱分析の手助けとなる。
【００１６】
グラファイトシートに片面粘着付きフィルムあるいは両面テープを貼る方法はラミネートであることが好ましい。グラファイトシートのロール巻き品を用意すれば連続的に片面粘着付きフィルムあるいは両面テープとグラファイトシートの貼り合わせ作業ができるからである。また、グラファイトシートに片面粘着付きフィルムあるいは両面テープを貼った一体品は市販されているのでこれらを用いてもよい。
【００１７】
グラファイトシートに熱伝導性粘着層を載せる方法にはナイフコーター、圧延、プレス、ラミネート、スクリーン印刷などがありどれを用いてもよい。場合によっては熱伝導性粘着層材料を溶剤などで希釈し、インク又はペースト化してグラファイトシートに載せてもよい。
【００１８】
グラファイトシートに熱伝導性粘着層あるいは片面粘着付きフィルムあるいは両面テープを載せて接着を強固にするため必要に応じてプライマー処理をしてもよい。プライマー処理剤は選択するポリマーの種類によって選択ができる。
【００１９】
グラファイトシートの端面は封止されている。好ましい封止の例は、グラファイトシートの片面には片面粘着付きフィルムあるいは両面テープがグラファイトシートよりも一回り大きく貼り合わせてあり、その反対面である熱伝導性粘着層はグラファイトシートと同じ大きさで貼り合わせてあり、熱伝導性粘着層の一部に重なるように片面粘着付きフィルムあるいは両面テープの大きさに片面粘着付きフィルムが貼られている。なお、グラファイトシートの片面に貼る片面粘着付きフィルムあるいは両面テープはグラファイトシートよりも一辺に対して２〜５ｍｍ大きいことが好ましい。さらに、熱伝導性粘着層の一部に重なるよう貼る片面粘着付きフィルムは熱伝導性粘着層の一辺に対し１〜５ｍｍ重なるように貼るがグラファイトシートの片面に貼る片面粘着付きフィルムあるいは両面テープと外周の大きさは同じであることが好ましい。上から見ると額縁状になっていることが好ましい。ネジ穴あるいは取り出し口をつける場合はこの限りでない。
【００２０】
グラファイトシートの端面は熱伝導性粘着材料で封止もできる。この場合は、グラファイトシートの片面にグラファイトシートと同じ大きさの熱伝導性粘着材料が貼り合わせてありその反対面である熱伝導性粘着層はグラファイトシートより大きく貼り合わせる。グラファイトシートの端面を封止するため、封止する熱伝導性粘着層の大きさはグラファイトシートよりも一辺に対して２〜５ｍｍ大きいことが好ましい。
【００２１】
前記熱伝導性粘着層の熱伝導率は、０．７Ｗ／ｍ・Ｋ以上２０Ｗ／ｍ・Ｋ以下であることが好ましい。この範囲であれば発熱部からの熱の移動及び拡散が実用的に十分である。また、前記グラファイトシートの熱放射率が０．３〜０．９５であり、前記グラファイトシート以外の部分の熱放射率が０．５０以上であることが好ましい。この範囲であれば同様に発熱部からの熱の移動及び拡散が実用的に十分である。
【００２２】
熱拡散シートは、リール巻きされていてもよい。リール巻き仕様とは長尺フィルム上に熱拡散シートが整然と並んだ仕様のことをいう。さまざまな仕様形態があるが長尺フィルム上に熱拡散シートが自己の粘着で保持され、熱拡散シートが規則的にカットあるいは打ち抜きされているなど規則的に並んでおり最終的には巻物形態になるのが好ましい。これによって熱拡散シートを貼る作業が自動化できる。
【００２３】
本発明の熱拡散シートは、直接グラファイトシートに熱伝導性粘着層も設けており、タック力減少も少なく安価でもある。さらに、グラファイトシートの端面が封止されているので、グラファイト粉がグラファイトシートから剥離せず、電気回路上の実装においても短絡の心配がなく信頼性がある熱拡散シートが提供できる。
【実施例】
【００２４】
以下、実施例を用いて本発明を具体的に説明する。本発明は下記の実施例に限定されない。
【００２５】
熱伝導性粘着層は以下のように用意した。
【００２６】
（熱伝導性粘着材料１）
シリコーンポリマー（ＸＥ１４−Ｃ２０６８：モメンティブ・パフォーマンス・マテリアルズ）１００重量部に対してアルミナ（ＡＳ２０：昭和電工社）を２００重量部、酸化鉄を５重量部添加し、プラネタリーミキサーで１０分間脱泡しながら撹拌し、コンパウンド（混合物）とした。
【００２７】
（熱伝導性粘着材料２）
ポリイソブチレンポリマ−（ＥＰ２００Ａ：カネカ社）１００重量部に対してアルミナ（ＡＳ２０：昭和電工社）を２００重量部、架橋剤（ＣＲ３００：カネカ社）を１．２重量部、白金触媒：ＰＴ−ＶＴＳＣ−３．０ＩＰＡ（ユミコアプレシャスメタルズ・ジャパン社）を０．３重量部、遅延剤：サーフィノール６１（日信化学工業）を０．１重量部、酸化鉄を５重量部添加し、プラネタリーミキサーで１０分間脱泡しながら撹拌し、コンパウンドとした。
【００２８】
（熱伝導性粘着材料３）
シリコーン粘着材（ＴＳＲ１５１０：モメンティブ・パフォーマンス・マテリアルズ社製）１１０重量部に対して、アルミナ（ＡＳ２０：昭和電工社）を１００重量部、酸化鉄を５重量部、キシレン８０重量部添加しプラネタリーミキサーで１０分間撹拌し、塗工液とした。
【００２９】
（熱伝導性粘着材料４）
シリコーンポリマー（ＸＥ１４−Ｃ２０６８：モメンティブ・パフォーマンス・マテリアルズ）１００重量部に対して、アルミナ（ＡＳ２０：昭和電工社）を１００重量部、架橋剤（ＴＳＦ４８４：モメンティブ・パフォーマンス・マテリアルズ）を０．１重量部、酸化鉄を５重量部添加し、プラネタリーミキサーで１０分間脱泡しながら撹拌し、コンパウンドとした。
【００３０】
（粘着材料）
シリコーン粘着材（ＴＳＲ１５１０：モメンティブ・パフォーマンス・マテリアルズ社製）１１０重量部に対してキシレン５０重量部添加し、塗工液とした。
【００３１】
粘着材料と熱伝導粘着材料１〜４の物性を表１にまとめて示す。
【００３２】
【表１】
2010010599.tif 000003
【００３３】
硬度    ：ＡＳＴＭ  Ｄ２２４０  タイプＣで測定。
熱伝導率：ＡＳＴＭ  Ｄ５４７０
粘着力  ：ＪＩＳ  Ｚ０２３７（被接着体  アルミ板）
粘着力測定のための試験サンプルは以下のように作成した。
（材料ＡとＢ）
フッ素離型処理をしたポリエステルフィルムと、厚み１００μｍの無処理のポリエステルフィルムに熱伝導性粘着材料を挟み、無処理のポリエステルフィルム面にプレスで１２０℃、６０分間加熱した。冷却後、フッ素離型処理をしたポリエステルフィルムを剥がすことにより、０．１ｍｍの厚さで熱伝導性粘着層を貼り合わせた。
（材料ＣとＤ）
塗工液をナイフコートで厚み１００μｍの無処理のポリエステルフィルムに塗工した。これを３０分間風乾し、さらに１２０℃、１０分間硬化させた。なお粘着厚みは５０μｍとした。
【００３４】
上記、熱伝導性粘着材料Ａ〜Ｄ、及び粘着材料Ｅの他、以下を用意し、熱拡散シートを作成した。
（１）グラファイトシート（ＴＹＫグラファイトシート：明智セラミックス社）厚み８０μｍ、２５０μｍ、熱伝導率４００Ｗ／ｍ・Ｋ、放射率０．４０
（２）両面テープ（厚み３０μｍ：日東電工社）
（３）片面粘着付きフィルム（厚み３０μｍ：日東電工社）
（実施例１〜４）
フッ素離型処理をしたポリエステルフィルム（３ａ，３ｂ）を使用して、各厚みのグラファイトシート（１）及び熱伝導性粘着材層Ａ又はＢ（２）を上下から挟み、グラファイトシート（１）の片面のみプレスで１２０℃、６０分間加熱することにより０．１ｍｍの厚さで熱伝導性粘着材層（２）を一体化した（図１）。次に、グラファイトシート（１）面側のポリエステルフィルム（３ａ）を除去し、図２に示す打ち抜き型（９）で熱伝導性粘着材料側のポリエステルフィルムを離型台紙にして打ち抜いた。続いてバリの部分は除去した（図３）。
【００３５】
バリを取り除いた後、上から両面テープあるいは片面粘着フィルム（４）を空気が混入しないようにラミネートした。次に、熱伝導性粘着材層（２）側のポリエステルフィルム（３ｂ）を剥がした（図５）。次に、数ミリ幅にスリットした片面粘着フィルム（５）を使用して、グラファイトシート（１）の端面部を埋めるよう、かつ熱伝導性粘着材層（２）の一部に重なるように貼り付けた（図６Ａ）。図６Ｂは図６ＡのＩ−Ｉ線断面図である。
【００３６】
次に、グラファイトシート（１）の端面部分を埋めるように貼った片面粘着付きフィルム（５）の中間部をカット線（８）に示すようにフルカットした（図７）。最後に熱伝導性粘着材層（２）に保護カバー（６）を載せ、グラファイトシート（１）の端面が封止された熱拡散シート製品（１０）を得た（図８Ａ）。図８Ｂは図８ＡのＩＩ−ＩＩ線断面図である。
【００３７】
上記はフルカット品の作成方法であるが、台紙上に熱拡散シートが並んだ仕様も作成可能である。
【００３８】
（比較例１〜４）
実施例１で使用したのと同一のグラファイトシートに粘着材料あるいは熱伝導性粘着材料Ｃをナイフコートで塗工した。これを３０分間風乾し、さらに１２０℃、１０分間硬化させた。なお粘着厚みは５０μｍである。その粘着面にフッ素離型フィルムを貼った（図９）。これ以外は実施例１〜４と同様に熱拡散シートを作成した。これらの方法で得た熱拡散シートの実験結果を表２に示す。
【００３９】
【表２】
2010010599.tif 000004
【００４０】
測定方法は以下のとおりである。
（熱抵抗値）
ＡＳＴＭ  Ｄ５４７０に準じた。
（ＬＥＤの温度）
５Ｗの出力のあるＬＥＤと電源（電流０．６Ａ  電圧１０Ｖ）で回路を作った。厚さ５ｍｍのステンレス板の上に熱拡散シートを幅２５ｍｍ、長さ１００ｍｍに切り出して置いた。ＬＥＤ１個を熱拡散シートの粘着を利用して固定した。固定場所は幅２５ｍｍ、長さ１００ｍｍの先端とした。電源を入れて２時間後にＬＥＤの発熱温度をサーモグラフ（アピステ社製）で測定した。
（絶縁性）
オームメータにて熱拡散シートの端面に端子をあてそのときの電気抵抗値を測定した。
（粘着力）
測定方法はＪＩＳ  Ｚ０２３７に準じた。被接着体はアルミ板とした。暴露は熱拡散シートを幅２５ｍｍ、長さ１００ｍｍに切り出して粘着面を剥き出し、かつ上面にして１００℃、１６８時間、熱風循環式オーブンで暴露した。
【００４１】
以上の結果から、本発明の実施例１〜４は、熱抵抗値が低く熱伝導性が良く、熱風に曝露したときの粘着力の低下も少なかった。これに対して比較例１〜２は、熱伝導性粘着材料のフィラーが無いため熱抵抗値が高く、ＬＥＤの温度も高く、好ましくなかった。また、比較例３〜４は熱風に曝露したときの粘着力の低下が大きく好ましくなかった。
【００４２】
さらにグラファイトシートの片面は熱伝導性粘着材料が貼り合わせてありかつ、もう片面は別の熱伝導性粘着材料が貼り合わせてあり、熱伝導性粘着材料自体でグラファイトシートの端面が封止してある熱拡散シートを作成した。
【００４３】
（実施例５〜６）
フッ素離型処理をしたポリエステルフィルム（１３）に、所定厚みのグラファイトシート（１１）と熱伝導性粘着材層（１２）を上下に挟み、グラファイトシート（１１）面の片面のみプレスで１２０℃、６０分間加熱することにより０．１ｍｍの厚さで熱伝導性粘着材層（１２）を設けた。これのグラファイトシート（１１）面側のポリエステルフィルムを除去し、図２に示す打ち抜き型（９）で熱伝導性粘着材料側のポリエステルフィルム１３を離型台紙にして打ち抜いた。続いてバリの部分は除去した。次にグラファイトシート面に熱伝導性粘着材料を流し込み、フッ素離型処理をしたポリエステルフィルムを被せ、プレスで１２０℃、６０分間加熱することにより、０．１ｍｍの厚さで熱伝導性材料Ｄの熱伝導性粘着材層（１４）を設けた。このとき、熱伝導性粘着材層（１４）により、グラファイトシート（１１）の端面を封止した。次に熱伝導性粘着層（１４）側のフッ素離型処理をしたポリエステルフィルムを剥がした（図１０Ａ）。図１０Ｂは図１０ＡのIII−III線断面図である。
【００４４】
次に溝部分に刃を入れてカットした（図１１）。１５はカット線である。
【００４５】
最後に熱伝導性粘着材層（１４）に保護カバー（１６）を載せ、グラファイトシート（１１）の端面が封止された熱拡散シート製品（２０）を得ることができた（図１２Ａ）。図１２Ｂは図１２ＡのIV−IV線断面図である。図１２Ｂにおいて、２１は実際に使用する際の熱拡散シート部分である。
【００４６】
（比較例７〜８）
比較例７〜８は、グラファイトシート片面のみ両面テープで貼った熱拡散シートの例である。フッ素離型処理をしたポリエステルフィルムに、所定厚みのグラファイトシートを載せ、厚さ３０μｍの両面テープを貼り、もう一枚の両面テープの離型紙を剥がし、その面にフッ素離型処理をしたポリエステルフィルムを貼り、離型台紙にしてカットした。
【００４７】
以上の実施例１〜２、５〜６、比較例５〜８を表３にまとめて示す。
【００４８】
【表３】
2010010599.tif 000005
【００４９】
表２〜３から、次のことがわかった。
（１）比較例１と２は、市販のシリコーン粘着材を直接グラファイトシートに貼り合わせたため、グラファイトシートがシリコーン粘着材に含有される可塑剤を吸収するため粘着力が経時的に低下することがわかる。
（２）比較例３、４のようにシリコーン粘着材にフィラーを添加すると顕著に粘着力が経時的に低下する。
（３）比較例１と２の熱抵抗値は、熱伝導率が低い粘着層があるため熱抵抗値は高くなった。それに伴いＬＥＤの温度も実施例１〜６と比較すると高く、好ましくなかった。
（４）比較例３、４は熱伝導性を有する粘着材料であることと、厚みが薄いことから熱抵抗値は実施例１、２と変わらなく、ＬＥＤの温度も実施例１、２と同じ程度になった。
（５）比較例５、６はグラファイトシートの片面には熱伝導性粘着材料１が載っておりその反対面はグラファイトシート面が剥き出しになっている。グラファイトシート端面も封止していない。実施例１、２との違いはグラファイトシート端面も封止していないことと、片面に３０μｍの片面粘着付きフィルムがないことである。そのため、熱伝達の邪魔になる３０μｍの片面粘着付きフィルムがないことがグラファイトシートのとの接触熱抵抗値が増大しているにもかかわらず熱抵抗値増大を帳消しにしている。そのため実施例１、２よりもＬＥＤの温度が低い。しかし、端面を封止していないため電気が流れる問題と、グラファイトシートカット面からグラファイト粉が発生し触ると落ちる問題があった。
（６）比較例７、８はグラファイトシートの片面には３０μｍの両面テープが貼ってあり、その反対面はグラファイトシート面が剥き出しになっている。グラファイトシート端面も封止していない。実施例１、２との違いはグラファイトシート端面も封止していないことと、片面に３０μｍの片面粘着付きフィルムがないことである。熱伝導性粘着材料の代わりに単なる両面テープが貼ってある。
そのため熱伝達の邪魔になる３０μｍの片面粘着付きフィルムがないことがグラファイトシートのとの接触熱抵抗値が増大しているにもかかわらず熱抵抗値増大を帳消しにしている。そのため実施例１、２よりも低い。しかし、端面も封止していないため電気が流れる。グラファイトシートカット面からグラファイト粉が発生し触ると落ちてくる。これは比較例３、４と同様である。
（７）それに対して実施例１〜６は、端面封止しており電気が流れなかった。しかも、グラファイト粉は発生しなかった。そのうえ、目的であるＬＥＤの発熱温度も低い傾向にあった。
【００５０】
（応用例）
実施例５〜６で得られた熱拡散シート製品（２０）を放熱装置（３０）に応用した例を図１３Ａ−Ｂを使用して説明する。図１３ＡはＬＥＤからなるライトバー（３１）と放熱器（３２）との間に熱拡散シート部分（２１）を介在させたときの平面図で、図１３Ｂは同断面図である。熱拡散シート部分（２１）は、図１２Ｂに示す熱拡散シート製品（２０）から離型紙（１３）と保護カバー（１６）を取り除いたものである。ライトバー（３１）から発生する熱は、熱拡散シート部分（２１）を通過して放熱器（３２）に効率よく移動した。とくに熱拡散シート部分（２１）は均熱化に優れていた。
【図面の簡単な説明】
【００５１】
【図１】図１は本発明の実施例１〜４における熱拡散シートの製造工程を示す断面図。
【図２】図２は同実施例における熱拡散シートの製造工程で使用する打ち抜き型を示す平面図。
【図３】図３Ａは同実施例における熱拡散シートの製造工程を示す平面図、図３Ｂは同断面図。
【図４】図４は同実施例における熱拡散シートの製造工程を示す断面図。
【図５】図５は同実施例における熱拡散シートの製造工程を示す断面図。
【図６】図６Ａは同実施例における熱拡散シートの製造工程を示す平面図、図６Ｂは同断面図。
【図７】図７は同実施例における熱拡散シートの製造工程を示す平面図。
【図８】図８Ａは同実施例における熱拡散シートの製造工程を示す平面図、図８Ｂは同断面図。
【図９】図９は比較例１〜４における熱拡散シートの製造工程を示す断面図。
【図１０】図１０Ａは本発明の実施例５〜６における熱拡散シートの製造工程を示す平面図、図１０Ｂは同断面図。
【図１１】図１１は同実施例における熱拡散シートの製造工程を示す平面図。
【図１２】図１２Ａは同実施例における熱拡散シートの製造工程を示す平面図、図１２Ｂは同断面図。
【図１３】図１３Ａは本発明の一応用例における放熱装置を示す平面図、図１３Ｂは同断面図。
【符号の説明】
【００５２】
１，１１  グラファイトシート
２，１２，１４  熱伝導性粘着材層
３ａ，３ｂ  フッ素離型処理をしたポリエステルフィルム
４  両面テープあるいは片面粘着フィルム
５  片面粘着フィルム
６，１６  保護カバー
８，１５  カット線
９  打ち抜き型
１０，２０  熱拡散シート製品
１３  離型紙
２１  熱拡散シート部分
３０  放熱装置
３１  ライトバー（ＬＥＤ）
３２  放熱器
【図１】
2010010599.tif 000006
【図２】
2010010599.tif 000007
【図３】
2010010599.tif 000008
【図４】
2010010599.tif 000009
【図５】
2010010599.tif 000010
【図６】
2010010599.tif 000011
【図７】
2010010599.tif 000012
【図８】
2010010599.tif 000013
【図９】
2010010599.tif 000014
【図１０】
2010010599.tif 000015
【図１１】
2010010599.tif 000016
【図１２】
2010010599.tif 000017
【図１３】
2010010599.tif 000018